(57)【要約】【課題】  塗料の塗工部分と非塗工部分の塗り分けを簡便に行うことができるマスキング材を低コストで提供する。【解決手段】  このマスキング材１０は、吹付け塗工の際に、塗工面３１と非塗工面３２との境界に沿って、非塗工面３２側に設置する細長い板状のマスキング材であって、長手方向に対して直交する断面形状が平行四辺形であり、かつ、該平行四辺形の鋭角が１０〜６０度である。マスキング材１０の少なくとも非塗工面３２への当接面には感圧性接着剤層１３が形成されていることが好ましい。【選択図】  図３
2005021859.tif 000002
【特許請求の範囲】
【請求項１】
吹付け塗工の際に、塗工面と非塗工面との境界に沿って非塗工面側に設置する細長い板状のマスキング材であって、長手方向に対して直交する断面形状が平行四辺形であり、かつ、該平行四辺形の鋭角が１０〜６０度であることを特徴とするマスキング材。
【請求項２】
前記マスキング材が発泡体により構成されている請求項１に記載のマスキング材。
【請求項３】
前記マスキング材の厚さが１〜２０ｍｍである請求項１又は２に記載のマスキング材。
【請求項４】
前記マスキング材の少なくとも前記非塗工面への当接面に、感圧性接着剤層が形成されている請求項１〜３のいずれか１つに記載のマスキング材。
【請求項５】
前記マスキング材の前記非塗工面への当接面と、それに対向する面とに、前記感圧性接着剤層が形成されている請求項４に記載のマスキング材。
【請求項６】
請求項１〜５に記載のマスキング材を、前記長手方向に対して直交する断面形状における鈍角部が、塗工面と非塗工面との境界に沿うように非塗工面側に設置し、その状態で前記塗工面から前記マスキング材にかけて塗料を吹付けた後、前記マスキング材を除去することを特徴とする吹付け塗工方法。
【請求項７】
前記マスキング材を前記態様で非塗工面側に設置した後、マスキングシートを、その端縁が前記マスキング材上に重なるように前記非塗工面側に被覆し、前記塗料の吹付けを行う請求項６記載の吹付け塗工方法。
【発明の詳細な説明】
【技術分野】
【０００１】
本発明は、スプレーガン等を用いて、塗料の吹付け塗工を行う際に、塗工面と非塗工面との境界に沿って貼付するマスキング材および該マスキング材を用いた吹付け塗工方法に関する。
【背景技術】
【０００２】
従来、被塗工面に、スプレーガン等を用いて吹付け塗工する場合において、塗工面と隣り合う非塗工面に吹付け塗料が付着しないように、粘着テープや薄膜シート状のマスキング材を貼付してから、吹付け塗工を行う方法が用いられている。これにより、塗工作業が終了した後に、塗工面からはみ出した塗料はマスキング材とともに除去され、塗工面のみに塗料を塗工することができる。
【０００３】
しかし、超速硬化型の塗料を用いて、塗布厚さ１ｍｍ以上の厚膜の塗工をする場合には、上記の粘着テープ等を用いる方法では、塗工面とマスキングされた非塗工面の境界面で、塗布直後から厚膜で強靭な超速硬化型塗料が連続膜となっているため、塗工面からはみ出した塗料のみをマスキング材とともに除去することが困難である。このため、境界面で前記塗料をカッターナイフ等で別途切断する作業工程が必要であり、塗工作業終了後のマスキング材の除去が煩雑な作業であった。
【０００４】
上記問題を解決するために、例えば、下記の特許文献１には、塗工する塗膜の厚さより高い間隙を有し、かつ、この間隙以上の間隔をもって突出しているひさしを端部に備えたマスキングテープを用い、塗工面と非塗工面の見切り部に前記ひさしを位置させてマスキングテープを貼り付け、塗工作業終了後に、非塗工面にはみ出した塗料とともにマスキング材を除去する塗装方法が開示されている。
【０００５】
また、特許文献２には、塗工面と非塗工面の境界部の非塗工面側に、スペーサとなるゴムシートを介して、マスキングテープをひさし部を設けるように配置してから塗装を行うことにより、境界面における塗膜厚さを漸次薄くする塗装方法が開示されている。
【０００６】
さらに、特許文献３には、貼り付けおよび剥離可能な薄肉貼付材とスペーサにひさし部を備えたマスキング材を用いるマスキング方法および吹付け塗工方法が開示されている。
【０００７】
これらの方法によれば、ひさし部を備えたスペーサにより、吹付け塗工された塗料が塗工面と非塗工面の境界面で連続層とならず、マスキング材とともに非塗工面にはみ出した塗料の除去ができる。
【特許文献１】特開昭５９−６２３６７号公報
【特許文献２】特開昭６３−１１６７７７号公報
【特許文献３】特開平８−５７４０８号公報
【発明の開示】
【発明が解決しようとする課題】
【０００８】
しかしながら、上記従来技術のうち、特許文献１の方法においては、マスキングテープの厚さに相当する間隙と、ひさし部分の長さに相当する間隔が例示されているものの、マスキングテープの最適な形状や材質については開示されていない。
【０００９】
また、特許文献２の方法は、ゴムシートとマスキングテープを用いる場合のゴムシートの厚さと、ひさしに相当する部分の間隙を例示している。しかしながら、この方法は、ゴムシートの厚さ以外の具体的な形状や設置方法が例示されておらず、また、ゴムシートの設置とマスキングテープの設置を別々に行わなければならないので作業工程が煩雑になるという問題があった。
【００１０】
また、ゴムシートとマスキングテープとが分離しているために、マスキング材を除去する際にひさし部のマスキングテープのみが剥がれてしまい、ゴムシートが非塗工面上に残ってしまうという問題もあった。
【００１１】
さらに、特許文献３の方法には、薄肉貼付部と、スペーサあるいはスペーサに相当する厚肉貼付材と、ひさし材とを別々に作成し、塗工面と非塗工面の境界にそれぞれを順次貼り付ける方法が開示されている。しかしながら、この方法においても、薄肉貼付部と、スペーサあるいはスペーサに相当する厚肉貼付材と、ひさし材とを個別に作成しなければならず、これらをそれぞれ貼り付ける必要があるため、マスキング材全体のコストが高くなり、作業工程も煩雑になるという問題があった。
【００１２】
したがって、本発明の目的は、超速硬化タイプの厚膜の塗料等の塗工に好適に用いることができ、塗料の塗工部分と非塗工部分の塗り分けを簡便に行うことができるマスキング材を低コストで提供することにある。
【課題を解決するための手段】
【００１３】
上記の課題を解決するため、本発明のマスキング材は、吹付け塗工の際に、塗工面と非塗工面との境界に沿って非塗工面側に設置する細長い板状のマスキング材であって、長手方向に対して直交する断面形状が平行四辺形であり、かつ、該平行四辺形の鋭角が１０〜６０度であることを特徴とする。
【００１４】
本発明のマスキング材は、細長い板状でその断面形状が鋭角１０〜６０度の平行四辺形であるので、塗工面側に張り出した鋭角部分がひさしとなって、吹付け塗工された塗料が塗工面と非塗工面の境界面で連続層とならず、マスキング材を除去する際に、マスキング材とともに非塗工面にはみ出した塗料の除去を容易に行なうことができる。
【００１５】
そして、スペーサとひさし部が分離しておらずに一体となっていることから、マスキング材を除去する際にひさし部のみ剥がれてしまい、スペーサ部分が非塗工面上に残ってしまうことも防止できる。
【００１６】
また、断面形状を平行四辺形とすることにより、マスキング材上にさらにマスキングシートなどの養生材を貼付する場合、すなわち、マスキング材の上面から側面、さらに非塗工面側の下地にかけてマスキングシートを貼付する場合には、塗工面側に張り出した部分が傾斜しているので、マスキングシートを滑らかに貼付でき、シートと非塗工面との間に空気等の入りこみや浮きが少なく、強固に貼付できる。
【００１７】
また、本発明においては、前記マスキング材が発泡体により構成されていることが好ましい。これによれば、マスキング材全体に可撓性を付与することができるので、塗工面と非塗工面との境界が曲線の場合においても、マスキング材を容易に曲げながら設置できる。また、発泡体であるために、安価となり好ましい。
【００１８】
さらに、前記マスキング材の厚さが１〜２０ｍｍであることが好ましい。これによれば、超速硬化型の塗料を１ｍｍ以上の厚膜で塗工した場合においても、塗工面と非塗工面とが連続層となることを防止できる。
【００１９】
また、前記マスキング材の少なくとも前記非塗工面への当接面に、感圧性接着剤層が形成されていることが好ましい。この場合、前記マスキング材の前記非塗工面への当接面と、それに対向する面とに、前記感圧性接着剤層が形成されていることがより好ましい。これによれば、施工現場においてマスキング材を容易に被塗工面に貼り付けできるので、作業性が向上する。また、対向する面にも感圧性接着剤層を形成することで、上記のマスキングシートを、その端縁が前記マスキング材上に重なるように非塗工面側にに被覆する際に、容易にマスキングシートを、マスキング材の端縁に固定できる。
【００２０】
一方、本発明の吹付け塗工方法は、上記のマスキング材を、前記長手方向に対して直交する断面形状における鈍角部が、塗工面と非塗工面との境界に沿うように非塗工面側に設置し、その状態で前記塗工面から前記マスキング材にかけて塗料を吹付けた後、前記マスキング材を除去することを特徴とする。
【００２１】
本発明の吹付け塗工方法によれば、マスキング材の断面形状が鋭角１０〜６０度の平行四辺形であるので、塗工面側に張り出した鋭角部分がひさしとなって、吹付け塗工された塗料が塗工面と非塗工面の境界面で連続層とならず、マスキング材を除去する際に、マスキング材とともに非塗工面にはみ出した塗料の除去を容易に行なうことができる。
【００２２】
そして、スペーサとひさし部が分離しておらずに一体となっていることから、マスキング材を除去する際にひさし部のみ剥がれてしまい、スペーサ部分が非塗工面上に残ってしまうことも防止でき、施工効率を向上できる。
【００２３】
また、上記の方法においては、前記マスキング材を前記態様で非塗工面側に設置した後、マスキングシートを、その端縁が前記マスキング材上に重なるように前記非塗工面側にに被覆し、前記塗料の吹付けを行うことが好ましい。これによれば、マスキング材上にさらにマスキングシートなどの養生材を貼付する場合、すなわち、マスキング材の上面から側面、さらに非塗工面側の下地にかけてマスキングシートを貼付する場合には、塗工面側に張り出した部分が傾斜しているので、マスキングシートを滑らかに貼付でき、シートと被着体の間に空気等の入りこみや浮きが少なく、強固に貼付できる。
【発明の効果】
【００２４】
本発明によれば、塗料の塗工部分と非塗工部分の塗り分けを簡便に行うことができるマスキング材を低コストで提供できる。したがって、本発明のマスキング材は、超速硬化タイプの厚膜の塗料等の塗工に好適に用いることができる。
【発明を実施するための最良の形態】
【００２５】
以下、図面を用いて本発明を詳細に説明する。図１は本発明のマスキング材の一実施形態であり、図１（ａ）は平面図、図１（ｂ）は図１（ａ）のＡ−Ａ‘断面図である。また、図２は本発明のマスキング材の製造方法の一例を示す斜視図である。
【００２６】
このマスキング材１０は、図１（ａ）に示すように、全体として細長い板状をなしている。また、図１（ｂ）に示すように、長手方向に直交する断面形状が１対の平行面である上面１２ａ、底面１２ｂと、同じく一対の側面１１ａ、１１ｂとで構成される平行四角形であり、平行四辺形の鋭角１４が約４５度をなしている。また、非塗工面への当接面となる底面１２ｂには、感圧性接着剤層１３が設けられている。
【００２７】
マスキング材１０の材質は特に限定されず、例えば、ポリ塩化ビニル樹脂、ポリエチレン樹脂、ポリプロピレン樹脂、およびポリウレタン樹脂等の樹脂材料等が好適に使用できる。なお、樹脂材料としては柔らかいものが好ましい。具体的な硬さとしては、ＪＩＳ−Ｋ−７２１５のデュロメーター硬さ（Ａ硬さ）で８０以下が好ましく、２０〜５０がより好ましい。
【００２８】
また、マスキング材１０は発泡体であることが好ましい。これにより、マスキング材に可撓性を付与できるので、例えば、後述するようなドレン廻りやパイプ廻り等のように、塗工面と非塗工面との境界が曲線状であっても、曲げながら配置できる。また、マスキング材を安価に製造できる。このような発泡体としては、上記の樹脂材料を発泡させた、発泡ポリエチレン樹脂、発泡ポリプロピレン樹脂、発泡ポリウレタン樹脂等の樹脂発泡体が好適に使用できる。
【００２９】
通常、超速硬化型の塗料を厚膜塗工する場合の塗布厚さは１〜５ｍｍであり、塗工面に塗布した塗料とマスキングされた非塗工面にはみ出した塗料がその境界面で連続層とならないようにするには、マスキング材１０の厚さは塗料の塗布厚さ以上が必要である。よって、図１（ｂ）におけるマスキング材１０の厚さＹは、塗工時の状況や塗工する塗料の厚さによって適宜設定可能であるが、１〜２０ｍｍが好ましい。
【００３０】
厚さＹが１ｍｍ未満の場合は、塗布される塗料の厚さより薄くなるため、塗工面と非塗工面で塗料が連続になり好ましくない。また、２０ｍｍを超えると、ひさし部の高さが無用に長くなり、マスキング材１０の塗工面側の側面１１ｂに塗料が付着しやすくなって、塗工面に塗布された塗料とマスキング材１０が接着してしまうおそれがあり好ましくない。
【００３１】
ここで、上記の厚さＹは、塗料の塗布厚さの２〜３倍であることが特に好ましい。すなわち、塗料の塗布厚さ１〜５ｍｍを考慮して、厚さＹは２〜１５ｍｍとすることが特に好ましい。
【００３２】
マスキング材１０の幅は任意であり特に限定されないが、設置作業や生産時の効率を考えて１〜２０ｍｍが好ましく、５〜１５ｍｍがより好ましい。マスキング材１０の長手方向の長さも任意であり特に限定されないが、設置作業の効率の良さや保管のしやすさから３００ｍｍ〜２０００ｍｍが好ましい。
【００３３】
マスキング材１０の断面における平行四辺形の鋭角１４は１０〜６０度であり、４０〜５０度であることが好ましい。この鋭角１４が１０度未満の場合、断面形状が扁平に近くなり、ひさしの張り出し幅Ｘが無用に長くなるので好ましくなく、６０度を超えると、逆に張り出し幅Ｘが短いために、塗工面に塗布した塗料とマスキングされた非塗工面にはみ出した塗料が、その境界面で連続層になったり、マスキング材の塗工面側の側面１１ｂに塗料が付着しやすくなり好ましくない。
【００３４】
マスキング材１０の非塗工面への当接面である底面１２ｂには、感圧性接着剤層１３が形成されている。このように、本発明においては、少なくとも非塗工面への当接面には、感圧性接着剤層１３が形成されていることが好ましい。これによれば、施工現場においてマスキング材を容易に被塗工面に貼り付けできるので、作業性が向上する。なお、この感圧性接着剤層は、感圧性接着剤層１３に対向する面である上面１２ａにも形成されていてもよい。また、側面１１ａに形成されていてもよい。これによれば、後述するように、マスキングシートを、その端縁が前記マスキング材１０上に重なるように非塗工面側に被覆する際に、容易にマスキングシートをマスキング材１０の端縁に固定できる。
【００３５】
感圧性接着剤層１３の材質としては、従来公知のものであれば限定されず、例えば、アクリル系、ゴム系、ウレタン系、エポキシ系、シリコーン系等の感圧性接着剤が挙げられる。
【００３６】
また、感圧性接着剤層には離型紙が設けられていることが好ましい。これによりマスキング材１０の保管性がよくなり、長期間の保管が可能となる。離型紙としては離型剤を塗った紙や、感圧性接着剤と親和性の低い合成樹脂シート等が使用できる。
【００３７】
なお、本発明においては、感圧性接着剤層１３は必ずしも設けられていなくてもよく、施工時に従来公知の接着剤や両面テープ等を用いて被塗工面に接着してもよい。ただし、感圧性接着剤層１３を設けることが、作業性が向上する点で好ましい。
【００３８】
上記のマスキング材１０の生産方法は特に限定されるものではないが、例えば、図２に示すように、シート２０を裁断面１１に沿って連続して斜めに裁断することにより得ることができる。この方法によれば、シート２０から最も効率よくマスキング材１０を切り出すことができ、低コストで製造できる。なお、この場合、あらかじめ感圧性接着剤層１３や離型紙をシート２０の片面又は両面に設けた後、シート２０を連続して斜めに裁断すれば、さらに効率よく感圧性接着剤層１３や離型紙を設けることができる。
【００３９】
次に、上記のマスキング材１０を用いた、本発明の吹付け塗工方法について、図３を用いて説明する。
【００４０】
図３は本発明のマスキング材を用いた一塗工例を示す断面図である。まず、塗工面３１と非塗工面３２の境界３５の非塗工面３２側に、マスキング材１０を、断面の平行四辺形における鈍角部が、塗工面３１と非塗工面３２との境界に沿うように、すなわち、ひさし部１５が塗工面３１側に張り出すように、感圧性接着剤層１３を用いて貼り付ける。
【００４１】
さらに、マスキングシート４０を、その端縁がマスキング材１０上に重なるように非塗工面３２側に被覆する。このとき、マスキング材１０の断面形状が平行四辺形となっているので、マスキング材１０の上面１２ａから側面１１ａ、非塗工面３２にかけてマスキングシート４０を滑らかに貼付できるので、マスキングシート４０と非塗工面３１との間に空気等の入りこみや浮きを抑え、強固に貼付できる。
【００４２】
その後、塗工面３１からマスキング材１０にかけて、スプレーガン５０を用いて超速硬化型塗料を吹付け塗工して塗膜６０を形成する。このとき、マスキング材１０のひさし部１５によって、非塗工面３２側の塗膜６１は、塗膜６０と不連続になるように形成される。最後に、マスキング材１０およびマスキングシート４０を除去することにより、非塗工面３２側にはみ出した塗膜６１を除去して塗膜６０のみを形成することができる。
【００４３】
なお、本発明で用いる超速硬化型塗料とは、ゲル化時間が０．５〜６０秒の２液硬化型塗料である。具体的には、２液を空気中で衝突混合させる、ポリウレタン樹脂系塗料、ポリウレア樹脂系塗料、ポリウレタン／ウレア樹脂系塗料が例示できる。
【００４４】
このように、マスキング材１０の断面形状を平行四辺形とすることにより、上記の従来技術におけるスペーサとひさしに相当する効果を、マスキング材１０のみで発揮でき、一種類の部材をに貼り付けるだけで、塗膜が塗工面と非塗工面の境界部分で連続層となることを容易に防止できる。
【００４５】
図４、５は本発明の吹付け塗工方法の他の実施形態を示している。図４は、本発明のマスキング材を用いた吹付け塗工方法の他の一実施形態を表す概略図であり、図５は、本発明のマスキング材を用いた吹付け塗工方法の他の一実施形態を表す断面図である。なお、以下の実施形態の説明においては、前記実施形態と同一部分には同符合を付して、その説明を省略することにする。
【００４６】
図４に示すように、この実施形態においては、マスキング材１０を排水溝７０の周囲に沿って曲線状に配置している点が上記の実施形態と異なっている。
【００４７】
すなわち、図４、５に示すように、周縁が曲線状の排水溝７０において、排水ドレン７１の周囲に防水層等の塗膜６０を形成する際にも、上記の実施形態と同様にマスキング材１０を非塗工面３２上に曲線状の周縁に沿って貼り付けることで、塗膜６０と６１とが、塗工面３１と非塗工面３２との境界部分で連続層となることを容易に防止できる。
【００４８】
このように、本発明のマスキング材は可撓性を有しているので、上記のような、ドレン廻りやパイプ廻り等のように、塗工面と非塗工面との境界が曲線状であっても、曲げながら容易に配置できる。
【産業上の利用可能性】
【００４９】
本発明は、スプレーガン等を用いて、塗料の吹付け塗工を行う際に、塗工面と非塗工面との境界に沿って貼付するマスキング材および該マスキング材を用いた吹付け塗工方法に適する。
【図面の簡単な説明】
【００５０】
【図１】本発明のマスキング材の一実施形態を示し、（ａ）は平面図、（ｂ）は（ａ）のＡ−Ａ’断面図である。
【図２】本発明のマスキング材の製造方法の一例を示す斜視図である。
【図３】本発明のマスキング材を用いた吹付け塗工方法の一実施形態を示す断面図である。
【図４】本発明のマスキング材を用いた吹付け塗工方法の他の一実施形態を示す概略図である。
【図５】本発明のマスキング材を用いた吹付け塗工方法の他の一実施形態を示す断面図である。
【符号の説明】
【００５１】
１０  マスキング材
１１  裁断面
１１ａ、１１ｂ  側面
１２ａ  上面
１２ｂ  底面
１３  感圧性接着剤層
１４  鋭角
１５  ひさし部
２０  シート
３１  塗工面
３２  非塗工面
３５  境界
４０  マスキングシート
５０  スプレーガン
６０、６１  塗膜
７０  排水溝
７１  排水ドレン
Ｘ  張り出し幅
Ｙ  厚さ
【図１】
2005021859.tif 000003
【図２】
2005021859.tif 000004
【図３】
2005021859.tif 000005
【図４】
2005021859.tif 000006
【図５】
2005021859.tif 000007